(57)【要約】【課題】反射率等の光学特性に優れるとともに低い比抵抗値を有し、かつ、耐熱性に優れ、熱処理後においても反射率等の光学特性が大きく劣化しないＡｇ合金膜を形成することができるとともに、大型のスパッタリングターゲットを用いて成膜した際でも異常放電の発生を抑制することが可能なＡｇ合金膜形成用スパッタリングターゲット、および、このＡｇ合金膜形成用スパッタリングターゲットによって成膜されたＡｇ合金膜を提供する。【解決手段】本発明のＡｇ合金膜形成用スパッタリングターゲットは、Ｓｂを０．０１原子％以上３．００原子％以下、Ｃａを０．０１原子％以上０．１５原子％以下含有し、残部がＡｇと不可避不純物とからなる組成を有することを特徴とする。【選択図】なし【特許請求の範囲】
【請求項１】
Ｓｂを０．０１原子％以上３．００原子％以下、Ｃａを０．０１原子％以上０．１５原子％以下含有し、残部がＡｇと不可避不純物とからなる組成を有することを特徴とするＡｇ合金膜形成用スパッタリングターゲット。
【請求項２】
含有されるＳｂとＣａの原子比がＳｂ／Ｃａ≧１．０であることを特徴とする請求項１記載のＡｇ合金膜形成用スパッタリングターゲット。
【請求項３】
スパッタ面の算術平均粗さが１．０μｍ以下、十点平均粗さが６．０μｍ以下であることを特徴とする請求項１又は請求項２に記載のＡｇ合金膜形成用スパッタリングターゲット。
【請求項４】
１．０原子％以上のＣａを含有するＡｇＣａ合金を母合金として原料に用いた溶解鋳造インゴットにより作製されたものであることを特徴とする請求項１から請求項３のいずれか一項に記載のＡｇ合金膜形成用スパッタリングターゲット。
【請求項５】
請求項１から請求項４のいずれか一項に記載のＡｇ合金膜形成用スパッタリングターゲットによって成膜されたことを特徴とするＡｇ合金膜。
【請求項６】
比抵抗値が５．０μΩ・ｃｍ以下、かつ、波長４０５〜５５０ｎｍにおける最小反射率が９０％以上であることを特徴とする請求項５に記載のＡｇ合金膜。
【発明の詳細な説明】
【技術分野】
【０００１】
本発明は、ディスプレイや照明に使用される発光素子及び光記録用ディスク等の光反射層、タッチパネル等の配線等に使用されるＡｇ合金膜を形成するためのＡｇ合金膜形成用スパッタリングターゲットおよびこのＡｇ合金膜形成用スパッタリングターゲットによって形成されたＡｇ合金膜に関するものである。
【背景技術】
【０００２】
一般に、有機ＥＬや反射型液晶等のディスプレイや、ＬＥＤ等の発光素子、あるいは光記録用ディスク等には、光取り出し効率を向上させる目的で光反射層が形成されている。ここで、Ａｇ及びＡｇ合金からなるＡｇ膜及びＡｇ合金膜は、反射率が高いことから、上述の光反射層として広く使用されている。例えば、特許文献１には、半導体発光素子の電極の構成材料として、高効率で光を反射するＡｇまたはＡｇ合金を用いることが開示されている。また、特許文献２には、有機ＥＬ素子の反射電極の構成材料としてＡｇ合金を用いることが開示されている。特許文献３には、光記録媒体の反射層の構成材料として、ＡｇまたはＡｇ合金を用いることが開示されている。また、Ａｇ膜及びＡｇ合金膜は、上述の用途のみでなく、光学機器用反射ミラー、太陽電池用反射膜、照明装置のリフレクタ等にも利用されている。
一方、上述のＡｇ膜及びＡｇ合金膜は、比抵抗値が低く導電性に優れていることから、例えば特許文献４に開示されているように、タッチパネルの引き出し配線としても使用されている。
【先行技術文献】
【特許文献】
【０００３】
【特許文献１】特開２００６−２４５２３０号公報
【特許文献２】特開２０１２−０５９５７６号公報
【特許文献３】特開２００４−３２２５５６号公報
【特許文献４】特開２００９−０３１７０５号公報
【発明の概要】
【発明が解決しようとする課題】
【０００４】
ところで、最近では、有機ＥＬ素子、タッチパネル用配線等を製造する際のガラス基板の大型化に伴い、膜形成に使用されるスパッタリングターゲットも大型化している。ここで、大型のスパッタリングターゲットに対して高い電力を投入してスパッタリングを実施する際には、ターゲットの異常放電によって「スプラッシュ」と呼ばれる現象が発生するおそれがあった。このスプラッシュ現象が発生した場合には、溶融した微粒子が基板に付着して配線や電極間を短絡させ、歩留りが大幅に低下するといった問題が生じる。このため、大型のスパッタリングターゲットを使用した場合であっても異常放電を抑制することが求められている。
【０００５】
また、上述の発光素子やディスプレイにおいては、その製造過程で高温の熱処理が行われることがあるため、熱処理後にＡｇ膜またはＡｇ合金膜の反射率が劣化し、十分な特性を発揮できなくなるおそれがあった。このため、できるだけ純Ａｇ膜に近い高反射率及び低い比抵抗値を維持しつつ、熱処理後においても反射率が劣化しないＡｇ合金膜が求められている。
【０００６】
この発明は、前述した事情に鑑みてなされたものであって、反射率等の光学特性に優れるとともに低い比抵抗値を有し、かつ、耐熱性に優れ、熱処理後においても反射率等の光学特性が大きく劣化しないＡｇ合金膜を形成することができるとともに、大型のスパッタリングターゲットを用いて成膜した際でも異常放電の発生を抑制することが可能なＡｇ合金膜形成用スパッタリングターゲット、および、このＡｇ合金膜形成用スパッタリングターゲットによって成膜されたＡｇ合金膜を提供することを目的とする。
【課題を解決するための手段】
【０００７】
上記の課題を解決するために、本発明のＡｇ合金膜形成用スパッタリングターゲットは、Ｓｂを０．０１原子％以上３．００原子％以下、Ｃａを０．０１原子％以上０．１５原子％以下含有し、残部がＡｇと不可避不純物とからなる組成を有することを特徴としている。
【０００８】
このような構成とされた本発明のＡｇ合金膜形成用スパッタリングターゲットにおいては、Ｓｂの含有量が０．０１原子％以上とされているので、後述するＣａとの相乗効果によって加工性が向上することにより、ターゲット表面加工の加工跡が細かくなり、ターゲット表面の表面粗さが小さくなることから、成膜時の異常放電の発生を抑制することができる。また、成膜されたＡｇ合金膜の耐熱性を向上させることができる。また、Ｓｂの含有量が３．００原子％以下とされているので、成膜されたＡｇ合金膜の反射率を高く、かつ比抵抗値を低くすることができる。
さらに、Ｃａの含有量が０．０１原子％以上とされているので、加工性が向上しターゲットの表面加工後の表面粗さが小さくなり、成膜時の異常放電の発生を抑制することができる。また、Ｃａの含有量が０．１５原子％以下とされているので、スパッタリングターゲット製造時の割れの発生を抑制することができる。
【０００９】
ここで、本発明のＡｇ合金膜形成用スパッタリングターゲットにおいては、含有されるＳｂとＣａの原子比がＳｂ／Ｃａ≧１．０であることが好ましい。
この構成のＡｇ合金膜形成用スパッタリングターゲットによれば、スパッタ面の表面粗さをより小さくすることができる。
【００１０】
また、本発明のＡｇ合金膜形成用スパッタリングターゲットにおいては、スパッタ面の算術平均粗さが１．０μｍ以下、十点平均粗さが６．０μｍ以下であることが好ましい。
この構成のＡｇ合金膜形成用スパッタリングターゲットによれば、スパッタ面の算術平均粗さが１．０μｍ以下、十点平均粗さが６．０μｍ以下とされているので、成膜時の異常放電の発生を確実に抑制することができる。
【００１１】
さらに、本発明のＡｇ合金膜形成用スパッタリングターゲットにおいては、１．０原子％以上のＣａを含有するＡｇＣａ合金を母合金として原料に用いた溶解鋳造インゴットにより作製したものであることが好ましい。
この構成のＡｇ合金膜形成用スパッタリングターゲットによれば、Ｃａは、予め作製したＡｇＣａ合金の形で添加されているので、合金の均一性が向上するとともに、Ｃａの微量添加を精度良く行うことができる。
【００１２】
本発明のＡｇ合金膜は、上述のＡｇ合金膜形成用スパッタリングターゲットを用いて成膜されたことを特徴としている。
このような構成とされた本発明のＡｇ合金反射膜においては、反射率等の光学特性に優れるとともに低い比抵抗値を有し、かつ、耐熱性に優れ、成膜後の製造過程での熱処理などによっても反射率等の光学特性が大きく劣化しない。よって、ＬＥＤ等の発光素子や、有機ＥＬや反射型液晶等のディスプレイ、あるいは光記録用ディスク等の光反射層を構成するＡｇ合金反射膜、タッチパネルのパネル面周縁部に形成される配線を構成するＡｇ合金導電膜として、特に適している。
【００１３】
ここで、本発明のＡｇ合金膜においては、比抵抗値が５．０μΩ・ｃｍで、かつ、４０５〜５５０ｎｍの最小反射率が９０％以上であることが好ましい。なお、波長４０５〜５５０ｎｍの最小反射率とは、波長４０５〜５５０ｎｍの波長領域における反射率の最小値であり、本発明においては、この波長領域において反射率が９０％以上となっていることが好ましい。
【発明の効果】
【００１４】
以上のように、本発明によれば、反射率等の光学特性に優れるとともに低い比抵抗値を有し、かつ、耐熱性に優れ、熱処理後においても反射率等の光学特性及び比抵抗値が大きく変化しないＡｇ合金膜を形成することができるとともに、大型のスパッタリングターゲットを用いて成膜した際でも異常放電の発生を抑制することが可能なＡｇ合金膜形成用スパッタリングターゲット、および、このＡｇ合金膜形成用スパッタリングターゲットによって成膜されたＡｇ合金膜を提供することができる。
【発明を実施するための形態】
【００１５】
以下に、本発明の一実施形態であるＡｇ合金膜形成用スパッタリングターゲット、および、Ａｇ合金膜について説明する。
本実施形態であるＡｇ合金膜形成用スパッタリングターゲットは、Ａｇ合金膜を形成する際に用いられるものである。ここで、本実施形態であるＡｇ合金膜は、例えばディスプレイ、発光素子等の光反射層を構成するＡｇ合金反射膜、タッチパネルのパネル面周縁部に形成される配線を構成するＡｇ合金導電膜として使用される。
【００１６】
＜Ａｇ合金膜形成用スパッタリングターゲット＞
本実施形態であるＡｇ合金膜形成用スパッタリングターゲットは、Ｓｂを０．０１原子％以上３．００原子％以下、Ｃａを０．０１原子％以上０．１５原子％以下含有し、残部がＡｇと不可避不純物とからなる組成を有するＡｇ合金で構成されている。
以下に、本実施形態であるＡｇ合金膜形成用スパッタリングターゲットの組成を上述のように規定した理由について説明する。
【００１７】
（Ｓｂ：０．０１原子％以上３．００原子％以下）
Ｓｂは、Ａｇに固溶することでＡｇの粒成長を抑制し、後述するＣａとの相乗効果によって、スパッタリングターゲットを構成するＡｇ合金の加工性を向上させる作用効果を有する元素である。これにより表面加工時の加工跡が細かくなってターゲット表面の表面粗さが小さくなり、スパッタリングターゲットを大型化した場合であっても、成膜時の異常放電の発生を抑制することが可能となる。また、成膜したＡｇ合金膜の耐熱性を向上させる作用効果も有する。
ここで、スパッタリングターゲットにおけるＳｂの含有量が０．０１原子％未満の場合には、上述の作用効果を十分に奏功せしめることができないおそれがある。一方、スパッタリングターゲットにおけるＳｂの含有量が３．００原子％未満を超える場合には、成膜したＡｇ合金膜の反射率が低く、かつ、比抵抗値が高くなるおそれがある。
このような理由から、本実施形態では、スパッタリングターゲットにおけるＳｂの含有量を０．０１原子％以上３．００原子％以下の範囲内に設定している。なお、上述の作用効果を確実に奏功せしめるためには、スパッタリングターゲットにおけるＳｂの含有量を、０．０１原子％以上２．００原子％以下の範囲内とすることが好ましい。
【００１８】
（Ｃａ：０．０１原子％以上０．１５原子％以下）
Ｃａは、添加することでスパッタリングターゲットを構成するＡｇ合金の加工性を向上させる作用効果を有する元素である。
ここで、スパッタリングターゲットにおけるＣａの含有量が０．０１原子％未満の場合には、上述の作用効果を十分に奏功せしめることができないおそれがある。一方、スパッタリングターゲットにおけるＣａの含有量が０．１５原子％を超える場合には、スパッタリングターゲットを構成するＡｇ合金が著しく硬化し、スパッタリングターゲットの製造時に割れ等が発生してしまうおそれがある。
このような理由から、本実施形態では、スパッタリングターゲットにおけるＣａの含有量を、０．０１原子％以上０．１５原子％以下の範囲内に設定している。
また、Ｃａの含有量は、Ｓｂに対して原子比でＳｂ／Ｃａ≧１．０とすることで、スパッタ面の表面粗さをより小さくすることができる。
【００１９】
＜Ａｇ合金膜＞
本実施形態であるＡｇ合金膜は、上述のように、ディスプレイ、発光素子等の光反射層として使用される。これらの用途においては、特定の波長の光に対する反射率が高いこと、あるいは、広い波長域の光に対する反射率が高いことが要求される。また、ディスプレイや発光素子の製造過程においては、光反射層を形成した後に、例えば２５０℃以上の熱処理が施されることがあるため、熱処理後においても高い反射率を確保する必要がある。
さらに、本実施形態であるＡｇ合金膜は、上述のように、タッチパネルのパネル面周縁部に形成される配線を構成するＡｇ合金導電膜として使用される。これらの用途においては、比抵抗値が低いことが求められている。
ここで、本実施形態であるＡｇ合金膜は、上述のＡｇ合金膜形成用スパッタリングターゲットを用いて成膜されたものである。
【００２０】
以上のような構成とされた本実施形態であるＡｇ合金膜形成用スパッタリングターゲットによれば、Ｓｂを０．０１原子％以上３．００原子％以下、Ｃａを０．０１原子％以上０．１５原子％以下含有し、残部がＡｇと不可避不純物とからなる組成のＡｇ合金で構成されているので、スパッタリングターゲットを構成するＡｇ合金の加工性が向上することになる。これにより、表面加工時の加工跡が細かくなってターゲット表面の表面粗さが小さくなり、スパッタリングターゲットを大型化した場合であっても異常放電の発生を抑制することができ、成膜を安定して実施することができる。また、反射率等の光学特性に優れ、かつ、低い比抵抗値を有するとともに、耐熱性に優れたＡｇ合金膜を成膜することができる。
また、Ｃａの含有量が０．１５原子％以下とされているので、スパッタリングターゲットを構成するＡｇ合金が著しく硬化してスパッタリングターゲットの製造時に割れ等が発生してしまうことを抑制できる。よって。Ａｇ合金膜形成用スパッタリングターゲットを安定して製造することができる。
【００２１】
また、本実施形態であるＡｇ合金膜は、上述のＡｇ合金膜形成用スパッタリングターゲットによって成膜されており、反射率等の光学特性に優れるとともに低い比抵抗値を有し、かつ耐熱性に優れているので、ディスプレイや発光素子の製造過程において２５０℃以上といった比較的高温で熱処理された場合であっても反射率等の光学特性が大きく劣化しない。このため、ディスプレイ、発光素子等の光反射層を構成するＡｇ合金反射膜、タッチパネルのパネル面周縁部に形成される配線を構成するＡｇ合金導電膜として、特に適している。
【００２２】
以上、本発明の実施形態について説明したが、本発明はこれに限定されることはなく、その発明の技術的思想を逸脱しない範囲で適宜変更可能である。
例えば、本実施形態では、ディスプレイ、発光素子等の光反射層を構成するＡｇ合金反射膜、タッチパネルのパネル面周縁部に形成される配線を構成するＡｇ合金導電膜として使用されるものとして説明したが、これに限定されることはなく、例えば透明導電膜や赤外線反射膜に用いられる半透明膜等、その他の用途に適用してもよい。
【実施例】
【００２３】
以下に、本発明に係るＡｇ合金膜形成用スパッタリングターゲット及びＡｇ合金膜の作用効果について評価した評価試験の結果について説明する。
【００２４】
＜Ａｇ合金膜形成用スパッタリングターゲット＞
溶解原料として、純度９９．９質量％以上のＡｇと、純度９９．９質量％以上のＳｂ，Ｃａと、を準備し、表１に示す所定の組成となるように秤量した。
次に、溶解炉を用いて、Ａｇを高真空または不活性ガス雰囲気中で溶解し、得られたＡｇ溶湯に、Ｓｂ，Ｃａを添加し、真空または不活性ガス雰囲気中で溶解した。その後、鋳型へと注湯して、表１に示す組成の鋳塊を製造した。より具体的には、Ａｇの溶解時には、雰囲気を一度真空（５×１０−２Ｐａ以下）にしたあとＡｒガスで置換した雰囲気で行った。また、Ｓｂ，Ｃａの添加は、Ａｒガス雰囲気中で実施した。なお、Ｃａは、予め作製したＡｇＣａ合金の形で添加すると、合金の均一性とＣａの微量添加制御の観点から好ましい。
【００２５】
次いで、得られた鋳塊に対して、圧下率７０％で冷間圧延を行って板材を得た後、大気中で６００℃、２時間保持の熱処理を実施した。そして、機械加工を実施することにより、直径１５２．４ｍｍ、厚さ６ｍｍ寸法を有する本発明例１〜９の組成のスパッタリングターゲット、及び、比較例１〜４の組成のスパッタリングターゲットを作製した。
また、従来例として、純Ａｇ（純度９９．９質量％以上）からなる上記と同一寸法のスパッタリングターゲットを準備した。
【００２６】
上述のスパッタリングターゲットの表面粗さを、表面粗さ計(Mitsutoyo社製)を用いて、ターゲットの加工筋と測定方向が垂直になるように測定長さ１０mmで測定した。
測定結果を表１に示す。
【００２７】
＜Ａｇ合金膜＞
上述した本発明例１〜９、比較例１〜４のスパッタリングターゲットを用いて、以下の条件でＡｇ合金膜を成膜した。
上述した本発明例１〜９、比較例１〜４のスパッタリングターゲットを無酸素銅製のバッキングプレートにインジウム半田を用いて半田付けしてターゲット複合体を構成し、これをスパッタ装置に装着し、ガラス基板（コーニング社製イーグルＸＧ）との距離：７０mm、電力：直流２５０Ｗ、到達真空度：５×１０−５Ｐａ、Ａｒガス圧：０．６７Ｐａの条件でスパッタリングを実施し、ガラス基板の表面に、厚さ：１００ｎｍを有するＡｇ合金膜を形成した。
なお、上述した従来例のスパッタリングターゲットを無酸素銅製のバッキングプレートにインジウム半田を用いて半田付けしてターゲット複合体を構成し、これをスパッタ装置に装着し、上記と同様の条件でガラス基板上に厚さ：１００ｎｍのＡｇ膜を形成した。
【００２８】
＜異常放電回数＞
通常のマグネトロンスパッタ装置に、上述の無酸素銅製のバッキングプレートにインジウム半田を用いて半田付けしたターゲット複合体を取り付け、１×１０−４Ｐａまで排気した後、Ａｒガス圧：０．５Ｐａ、投入電力：直流１０００Ｗ、ターゲット基板間距離：６０ｍｍの条件でスパッタを実施した。スパッタ時の異常放電回数は、ＭＫＳインスツルメント社製ＤＣ電源（ＲＰＤＧ−５０Ａ）のアークカウント機能により、放電開始から３０分間の異常放電回数として計測した。測定結果を表１に示す。
【００２９】
＜反射率の測定＞
上述のようにして得られた成膜後のＡｇ合金膜およびＡｇ膜の反射率を、分光光度計を用いて、波長８００ｎｍから４００ｎｍの範囲の光を用いて測定した。波長４０５ｎｍ、４５０ｎｍ、５５０ｎｍの光の反射率を表２に示す。
【００３０】
＜比抵抗値の測定＞
上述のようにして得られた成膜後のＡｇ合金膜およびＡｇ膜のシート抵抗値を四探針法によって測定し、比抵抗値を算出した。得られた成膜後の比抵抗値を表２に示す。
【００３１】
＜耐熱試験＞
上述の試料を、大気中で温度２５０℃、保持時間１時間の熱処理を行った。
この熱処理後のＡｇ合金膜およびＡｇ膜の反射率および比抵抗値を上述と同様の方法で測定した。評価結果を表２に示す。
【００３２】
【表１】
2015151554.tif 000002
【００３３】
【表２】
2015151554.tif 000003
【００３４】
Ｓｂの含有量が本発明の範囲よりも少ない比較例１は、成膜されたＡｇ合金膜において、波長４０５ｎｍ，４５０ｎｍ，５５０ｎｍのいずれも、熱処理後の反射率が大きく低下した。
Ｓｂの含有量が本発明の範囲よりも多い比較例２は、成膜されたＡｇ合金膜において、成膜後の比抵抗値が高かった。また、波長４０５ｎｍ，４５０ｎｍ，５５０ｎｍのいずれも成膜後の反射率が低かった。
Ｃａの含有量が本発明の範囲よりも少ない比較例３は、ターゲット表面の算術平均粗さが２．５６μｍ、十点平均粗さが１６．６４μｍと比較的大きかった。このため、異常放電回数が２３回と多くなり、Ａｇ合金膜の成膜を安定して実施できなかった。
Ｃａの含有量が本発明の範囲よりも多い比較例４は、スパッタリングターゲット製造時に圧延割れが生じた。
純Ａｇからなる従来例は、ターゲット表面の算術平均粗さが５．７１μｍ、十点平均粗さが３６．７２μｍと大きかった。このため、異常放電回数が３６回と多く、Ａｇ膜の成膜を安定して実施できなかった。また、成膜されたＡｇ膜において、波長４０５ｎｍ，４５０ｎｍ，５５０ｎｍのいずれも、熱処理後の反射率が低くかった。
【００３５】
これに対して、Ｓｂ，Ｃａの含有量が本発明の範囲内とされた本発明例１〜６においては、ターゲット表面の算術平均粗さが１．０４μｍ以下、十点平均粗さが６．３１μｍ以下と小さかった。このため、異常放電回数も少なく、Ａｇ合金膜の成膜を安定して実施することができた。また、成膜されたＡｇ合金膜においては、成膜後の比抵抗値が低く、かつ、波長４０５ｎｍ，４５０ｎｍ，５５０ｎｍのいずれも成膜後の反射率が高くなった。さらに、熱処理後においても、反射率が大きく劣化しなかった。
【００３６】
以上のことから、本発明例によれば、異常放電の発生回数が少なく安定して成膜することができるとともに、成膜後の比抵抗値が低く、かつ、反射率が高く、熱処理後においても反射率が大きく劣化しないＡｇ合金膜を成膜することが可能なＡｇ合金膜形成用スパッタリングターゲットを提供可能であることが確認された。